(57)【要約】【課題】  初期接着力や常態接着力、耐水性に優れ、かつ機械的安定性の良好な水性接着剤用のポリクロロプレンラテックス組成物とその製造方法、それを用いた水性接着剤組成物を提供する。【解決手段】  クロロプレン単量体１００質量部またはクロロプレン及びクロロプレンと共重合可能な単量体の合計１００質量部を、特定構造を有するノニオン乳化剤０．５〜１５質量部の存在下に０〜２０℃で乳化共重合したポリクロロプレンラテックス組成物およびこれを用いた水性接着剤組成物。【特許請求の範囲】
【請求項１】
一般式（化１）で表されるノニオン乳化剤の存在下で、０〜２０℃の温度範囲で乳化重合して得られたポリクロロプレンラテックス組成物。
【化１】
2006160804.tif 000010
（式中、Ｒは置換していてもよいベンゼン環およびナフタレン環から選ばれた少なくとも１個以上を有するアリール基を示す。Ｒ１は水素原子または炭素数１〜５のアルキル基を示す。ｎは１〜２００の整数を示す。）
【請求項２】
クロロプレン単量体１００質量部または、クロロプレン及びクロロプレンと共重合可能な単量体の合計１００質量部に対して、ノニオン乳化剤０．５〜１５質量部を存在させて得られた請求項１に記載したポリクロロプレンラテックス組成物。
【請求項３】
一般式（化１）中のＲが、スチレン構造を一つ以上含むアリール基である請求項１または２に記載したポリクロロプレンラテックス組成物。
【請求項４】
ポリクロロプレンラテックス組成物を乳化重合する際に、さらに貯蔵安定剤を０．０５〜０．５質量部含有した請求項１〜３のいずれか一項に記載したポリクロロプレンラテックス組成物。
【請求項５】
クロロプレンと共重合可能な単量体として、エチレン性不飽和カルボン酸を０．３〜１０質量％含有した請求項２〜４のいずれか一項に記載したポリクロロプレンラテックス組成物。
【請求項６】
請求項１〜５のいずれか一項に記載したポリクロロプレンラテックス組成物と、粘着付与樹脂とを含有してなる水性接着剤組成物。
【請求項７】
請求項１〜５のいずれか一項に記載したポリクロロプレンラテックス組成物と、粘着付与樹脂と、金属酸化物とを含有してなる水性接着剤組成物。
【請求項８】
クロロプレン単量体１００質量部または、クロロプレン及びクロロプレンと共重合可能な単量体を、一般式（化２）で表されるノニオン乳化剤０．５〜１５質量部の存在下で、０〜２０℃で乳化重合するポリクロロプレンラテックス組成物の製造方法。
【化２】
2006160804.tif 000011
【発明の詳細な説明】
【技術分野】
【０００１】
本発明は、ポリクロロプレンラテックス組成物およびその製造方法、それを用いた水性接着剤組成物に関する。
【背景技術】
【０００２】
ポリクロロプレンをベースとした接着剤は有機溶剤型が主流であった。しかし、有機溶剤型の接着剤は環境汚染などの観点から、脱有機溶剤化の要求が高まっている。
【０００３】
脱有機溶剤化の手段としては、有機溶剤型の接着剤をラテックス接着剤に代替する方法が有効と考えられており、各種ポリマーを使用したラテックス接着剤の検討が盛んに行われている。
【０００４】
ポリクロロプレンラテックスを利用した接着剤は、接合する被着体の双方に塗布し、これらの接着剤層を乾燥した後に貼り合わせることにより、貼り合わせ直後から高い接着力を発現するという特徴を有している。この特徴から、水性コンタクト型接着性としての利用を期待されている反面、有機溶剤型の接着剤と比較して初期接着強度、耐水性等の接着性能が劣り、この改良が課題とされてきた。
【０００５】
ポリクロロプレンラテックスを利用した接着剤としては、クロロプレン単量体を不飽和カルボン酸、ポリビニルアルコール、連鎖移動剤の存在下で重合して得られるポリクロロプレンラテックス接着剤の製造方法が知られている（例えば、特許文献１参照）。
【特許文献１】特開平０６−２８７３６０号公報（第２頁；請求項１、第３〜６頁；製造例１〜８）
【発明の開示】
【発明が解決しようとする課題】
【０００６】
初期接着力や常態接着力、耐水性に優れ、かつ機械的安定性の良好な水性接着剤用のポリクロロプレンラテックス組成物とその製造方法、それを用いた水性接着剤組成物を提供することを課題とする。
【課題を解決するための手段】
【０００７】
特定のノニオン乳化剤の存在下で、０〜２０℃で乳化重合して得られたポリクロロプレンラテックス組成物及びこれを用いた水性接着剤組成物により、上記課題を解決することができる。
【発明の効果】
【０００８】
ポリクロロプレンラテックス組成物は、初期接着力や常態接着力、耐水性に優れかつ機械的安定性の良好な水性接着剤組成物を得ることができる。得られた水性接着剤組成物は、合板などの木材接着、紙材、布、ジャージ、皮製品、靴部品、合成樹脂、発泡樹脂シート、鋼板、セメント基質等の接着に特に好適である。
【発明を実施するための最良の形態】
【０００９】
クロロプレン単量体は、２−クロロ−１，３ブタジエンである。クロロプレンと共重合可能な単量体は、例えば、エチレン性不飽和カルボン酸、アクリル酸のエステル類、メタクリル酸のエステル類、２，３−ジクロロ−１，３−ブタジエン、１−クロロ−１，３−ブタジエン、ブタジエン、イソプレン、スチレン、アクリロニトリル等が挙げられ必要に応じて２種類以上を併用してもよい。これらの中でも、接着強度を向上させる効果が高いという観点からエチレン性不飽和カルボン酸単量体を用いることが好ましい。
【００１０】
エチレン性不飽和カルボン酸単量体は、例えば、アクリル酸、メタクリル酸、クロトン酸、フマル酸、マレイン酸、シトラコン酸等が挙げられ、必要に応じて２種以上を併用してもよい。これらの中でも、アクリル酸、メタクリル酸を使用することが好ましく、特にメタクリル酸を使用することが好ましい。
【００１１】
クロロプレンと共重合可能な単量体を添加する際には、全単量体中に１０質量％以下の範囲で添加することが好ましく、５質量％以下の範囲がより好ましい。添加量が１０質量％を越える場合には、水性接着剤組成物の接着耐水性が悪くなる場合がある。
【００１２】
本発明におけるノニオン乳化剤は、一般式（化３）で表される化合物である。
【００１３】
【化３】
2006160804.tif 000002
（式中、Ｒは置換していてもよいベンゼン環およびナフタレン環から選ばれた少なくとも１個以上を有するアリール基を示す。Ｒ１は水素原子または炭素数１〜５のアルキル基を示す。ｎは１〜２００の整数を示す。）
【００１４】
置換基Ｒの具体例としては、例えば、次の（Ｉ）〜（ＸＩＩＩ）で表される構造のものがあげられる。また、これらの置換基は混合された物であってもよい。
【化４】
2006160804.tif 000003
【化５】
2006160804.tif 000004
【化６】
2006160804.tif 000005
【００１５】
これらの構造式中、Ｒ２、Ｒ３、Ｒ４は水素原子または炭素数１〜６のアルキル基を示す。Ｒ５は炭素数１〜６のアルキル基またはアルケニル基、もしくは水酸基を示す。
【００１６】
一般式（化３）で表されるノニオン乳化剤は、例えば、ポリオキシエチレンスチリルフェニルエーテル、ポリオキシエチレンジスチリルフェニルエーテル、ポリオキシエチレントリスチリルフェニルエーテル、ポリオキシエチレンスチリルクレジルエーテル、ポリオキシエチレンジスチリルクレジルエーテル、ポリオキシエチレントリスチリルクレジルエーテル、ポリオキシエチレンスチリルヒドロキシフェニルエーテル、ポリオキシエチレンジスチリルヒドロキシフェニルエーテル、ポリオキシエチレントリスチリルヒドロキシフェニルエーテル、ポリオキシエチレンナフチルエーテル、ポリオキシエチレンヒドロキシナフチルエーテル、ポリオキシエチレンクレジルナフチルエーテル等があり、２種類以上を併用してもよい。これらの中でも、ポリオキシエチレンスチリルフェニルエーテル、ポリオキシエチレンジスチリルフェニルエーテル及びポリオキシエチレントリスチリルフェニルエーテルが好ましい。
【００１７】
これらのノニオン乳化剤においても、ＨＬＢ値が９以上のものがよく、好ましくは１２以上１８以下の範囲のものがよい。この範囲を外れると単量体の重合が安定に行われなくなる場合がある。ノニオン乳化剤を２種類以上併用する場合は、その平均値が前記の範囲にあることが好ましい。
【００１８】
ノニオン乳化剤のＨＬＢ値とは、米国ＩＣＩ社のグリフィン氏により考案された親水性、疎水性のバランスを示す指標であり、一般式（数１）で算出される１〜２０の数値である。ＨＬＢ値が高いほど親水性が高いことを表し、ＨＬＢ値が低いほど親油性が高いことを表す。
【００１９】
【数１】
2006160804.tif 000006
【００２０】
ノニオン乳化剤の添加量は、単量体１００質量部に対して０．５〜１５質量部であり、好ましくは、１〜７質量部がよい。０．５質量部に満たない場合は、ポリクロロプレンラテックス組成物の重合が困難になる恐れがあり、１５質量部を越えると、水性接着剤組成物の接着耐水性が悪くなる場合がある。
【００２１】
ポリクロロプレンラテックス組成物には、貯蔵安定剤を用いることができる。貯蔵安定剤は、ポリクロロプレンラテックス組成物の貯蔵安定性をよりよくする目的で使用されるものであり、芳香族スルフォン酸ホルマリン縮合物の金属塩が用いられる。芳香族スルフォン酸ホルマリン縮合物の金属塩としては、例えば、β−ナフタレンスルフォン酸ホルマリン縮合物のリチウム塩、ナトリウム塩、カリウム塩、セシウム塩等があり、そのうちで好ましいのはナトリウム塩またはカリウム塩が好適に用いられる。
【００２２】
貯蔵安定剤の添加量は、クロロプレン単量体１００質量部またはクロロプレンおよびクロロプレンと共重合可能な単量体の合計１００質量部に対して０．０５〜０．５質量部、好ましくは０．０８〜０．４質量部である。０．５質量部を越えて貯蔵安定剤を配合してしまうと、ポリクロロプレンラテックス組成物の機械的安定性が悪くなる恐れがある。
【００２３】
ポリクロロプレンラテックス組成物は、クロロプレン単量体または、クロロプレン及びクロロプレンと共重合可能な単量体を、上記のノニオン乳化剤、触媒、連鎖移動剤その他の添加剤等の存在下、水溶液中で乳化重合して得られるものである。この乳化重合に使用される純水の量は特に限定するものではないが、通常、クロロプレン単量体１００質量部または、クロロプレン及びクロロプレンと共重合可能な単量体１００質量部あたり５０〜３００質量部を使用すればよい。
【００２４】
触媒は、例えば、過硫酸カリウム等の無機酸化物、ケトンパーオキサイド類、パーオキシケタール類、ハイドロパーオキサイド類、ジアルキルパーオキサイド類、ジアシルパーオキサイド類等の有機過酸化物等を挙げることができる。これらの触媒の中でも、安定した重合を行う上で過硫酸カリウムを使用することが好ましい。触媒の濃度は、０．１〜５質量％の水溶液で使用することが好ましい。また、触媒の活性を高めるために、亜硫酸ソーダ、亜硫酸水素ソーダ、亜硫酸カリウム、酸化鉄（ＩＩ）、アントラキノンβスルフォン酸ソーダ、フォルムアミジンスルフォン酸、Ｌ−アスコルビン酸等を添加してもよい。
【００２５】
連鎖移動剤は、クロロプレン重合体の製造に一般的に用いられるものであれば特に制限はなく、例えば、ｎ−ドデシルメルカプタンやｔ−ドデシルメルカプタン等の長鎖アルキルメルカプタン類、ジイソプロピルキサントゲンジスルフィドやジエチルキサントゲンジスルフィド等のジアルキルキサントゲンジスルフィド類、ヨードホルム等の公知の連鎖移動剤を使用することができる。
【００２６】
重合温度は、０〜２０℃の範囲であることが必要であり、５〜１８℃の範囲で重合を行うことが好ましい。２０℃を越えると水性接着剤組成物の接着強度が低くなる場合がある。
【００２７】
ポリクロロプレンラテックス組成物のトルエン不溶のゲル分含有率は、特に制限されるものではなく、要求特性に応じて任意に変えることができる。水性接着剤組成物の初期接着強度がより重視される場合は、ゲル含有率を６０質量％以下に抑えることが好ましい。水性接着剤組成物の耐熱性能が重視される場合は、ゲル含有率を２０質量％以上とすることが好ましい。
【００２８】
ポリクロロプレンラテックス組成物のゲル分含有率は、乳化重合を行う際の、連鎖移動剤の使用とその使用量、重合温度及び重合率等を制御することによって任意に制御することができる。
【００２９】
ポリクロロプレンラテックス組成物の最終重合率は、６０質量％以上とすることが好ましく、８０質量％以上とすることがより好ましい。
【００３０】
ポリクロロプレンラテックス組成物の固形分濃度は、４０〜６５質量％の範囲にあることが好ましく、より好ましくは４５〜６０質量％の範囲である。より高い固形分濃度とすることにより、乾燥速度が速く、初期接着性により優れたラテックスとなる。なお固形分濃度については、重合時のモノマーと水の比率によっても調整できるが、重合後に濃縮を行い調整することが可能である。濃縮の方法としては、減圧濃縮等を挙げることができるが、特に限定されるものではない。
【００３１】
ポリクロロプレンラテックス組成物の重合率を調整するためには、目的とする重合率に達した時に、重合禁止剤を添加して重合を停止させればよい。重合禁止剤としては、例えば、チオジフェニルアミン、ジエチルハイドロキシルアミン、ハイドロキノン、ｐ−ｔ−ブチルカテコール、１，３，５−トリヒドロキシベンゼン、ハイドロキノンメチルエーテル、２，６−ジ−ｔ−ブチル−４−メチルフェノール、２，２−メチレンビス（６−ｔ−４−メチルフェノール）、４，４−ブチレンビス（６−ｔ−ブチル−３−メチルフェノール）、エチレンビス（オキシエチレン）ビス［３−（５−ｔ−ブチル−４−ヒドロキシ−ｍ−トリル）プロピオネート］、オクタデシル−３−（３，５−ジ−ｔ−ブチル−４−ヒドロキシフェニル）プロピオネート、ペンタエリスリトールテトラキス［３−（３，５−ジ−ｔ−ブチル−４−ヒドロキシフェニル）プロピオネート］等を使用することができる。
【００３２】
ポリクロロプレンラテックス組成物には、ＰＨを調整するために、ジエタノールアミン、トリエタノールアミン等の塩基性物質、炭酸ナトリウム、炭酸カリウム、りん酸３ナトリウム、りん酸水素２ナトリウム、りん酸３カリウム、りん酸水素２カリウム、クエン酸３カリウム、クエン酸水素２カリウム、酢酸ナトリウム、酢酸カリウム、４硼酸ナトリウム等の弱酸塩類を添加してもよい。
【００３３】
ＰＨ調整剤の添加方法は特に制限を受けるものではなく、ＰＨ調整剤粉末を直接添加または水で任意の割合に希釈して添加することができる。ＰＨ調整剤の添加するタイミングも特に限定するものでは無く、重合開始前や重合終了後に添加することができる。
【００３４】
ポリクロロプレンラテックス組成物には、アニオン乳化剤、ポリオキシアルキレンアルキルエーテルや１：２モル型脂肪族アルカノールアミド等のノニオン乳化剤、ポバール等の分散助剤を添加することができる。添加するタイミングとしては特に限定するものでは無く、重合開始前、途中または終了後に添加することが可能である。
【００３５】
水性接着剤組成物は、ポリクロロプレンラテックス組成物と、粘着付与樹脂や金属酸化物等を混合して得られるものである。混合装置は特に限定されるものではなく、スリーワンモーター、ホモジナイザーメディアミル、コロイドミル等の公知の装置を使用できる。
【００３６】
粘着付与樹脂としては、例えば、ロジン酸エステル樹脂、テルペンフェノール樹脂、クマロン−インデン樹脂、脂肪族炭化水素樹脂、芳香族樹脂等を挙げることができる。これらの中でも、テルペンフェノール樹脂やロジン酸エステル樹脂のエマルジョンが水性接着剤組成物の初期接着力や耐水性を発現させる上で好ましい。
【００３７】
粘着付与樹脂の添加量（固形分換算）は、ポリクロロプレンラテックス組成物の固形分１００質量部に対して、１０〜１００質量部が好ましく、２０〜７０質量部が特に好ましい。１００質量部を越えて粘着付与樹脂を添加してしまうと、得られる水性接着剤組成物の皮膜形成が阻害される恐れがある。
【００３８】
金属酸化物としては、例えば、酸化亜鉛、酸化チタン、酸化アルミニウム及び酸化鉄等を挙げることができる。酸化亜鉛、酸化チタンが接着剤組成物の耐水性を向上させる上で好ましく、特に酸化亜鉛の使用が好ましい。
【００３９】
金属酸化物の添加量は、ポリクロロプレンラテックス組成物の固形分１００質量部に対して、０．２〜６．０質量部が好ましく、特に０．５〜３．０質量部が好ましい。６．０質量部を越えて金属酸化物を添加してしまうと、得られる水性接着剤組成物の初期接着力が悪くなる恐れがある。
【００４０】
水性接着剤組成物には、炭酸カルシウム、シリカ、タルクやクレー等の無機充填剤、ジブチルフタレートやプロセスオイルなどの可塑剤・軟化剤、ポリアクリル酸ナトリウム、水溶性ポリウレタン、メチルセルロース等の増粘剤、ポリオキシアルキレンアルキルエーテル、１：２モル型脂肪族アルカノールアミド、１：１モル型ジエタノールアミン、ポリオキシエチレンステアレート、ポバール等の乳化剤、イソプロピルキサントゲン酸亜鉛、エチレンチオウレア、テトラチウラムジスルフィド等の加硫促進剤、防腐剤、各種老化防止剤、紫外線吸収剤や酸化防止剤等を必要に応じて任意に配合することができる。
【００４１】
水性接着剤組成物は、紙、木材、布、皮、ジャージ、革、レザー、ゴム、プラスチック、フォーム、陶器、ガラス、モルタル、セメント材料、セラミック、金属などの同種、あるいは異種の接合接着用として好適である。
接着時の施工方法に関しては、刷毛塗り、コテ塗り、スプレー塗布、ロールコーター塗布などが可能である。
【実施例】
【００４２】
以下、実施例により本発明を具体的に説明するが、これらの実施例は本発明を限定するものでない。なお、以下の実施例において部及び％は、特に断りのない限り質量基準である。ノニオン乳化剤、貯蔵安定剤、ポリビニルアルコール、粘着付与樹脂及び金属酸化物は、後述したものを使用した。
【００４３】
（実施例１）
（ポリクロロプレンラテックス組成物の調整）
内容量３リットルの反応器を用い、窒素気流下で、純水１００部及びノニオン乳化剤（１）５．０部を添加して溶解させた後、攪拌しながらクロロプレン単量体１００部及びｎ−ドデシルメルカプタン０．１部を加えた。これを１５℃に保持しながら亜硫酸ナトリウムと過硫酸カリウムを開始剤として用い、最終重合率が９２％に達したところで、重合禁止剤としてチオジフェニルアミンの乳濁液を加えて重合を停止し、ポリクロロプレンラテックスを得た。
【００４４】
このポリクロロプレンラテックスに、２０％ジエタノールアミンを１２部添加してＰＨを中性になるように調整した後、減圧下で水分を蒸発させて濃縮を行い、固形分濃度が５５％となるように調整して、ポリクロロプレンラテックス組成物を得た。
【００４５】
得られたポリクロロプレンラテックス組成物について、以下の測定を行い、結果を表１に示した。
〔機械的安定性〕
ＪＩＳＫ６８２８に準拠して、マロン式試験装置を使用し、５０ｇのラテックスに荷重１０ｋｇ、回転数１０００ｒｐｍのせん断力を加えて測定した。生成した凝固物を乾燥計量し、一般式（数２）により評価した。
【００４６】
【数２】
2006160804.tif 000007
【００４７】
〔ゲル含有量〕
ラテックス試料を凍結乾燥後精秤し、Ａとした。これをトルエンに溶解（０．６％に調製）し、遠心分離機を使用した後、２００メッシュの金網を用いてゲルを分離した。ゲル分を風乾後１１０℃雰囲気下で、１時間乾燥し、精秤してＢとした。これらについて、一般式（数３）により算出した。結果を表１に示した。
【００４８】
【数３】
2006160804.tif 000008
【００４９】
（水性接着剤組成物の調整）
表１に示した処方で水性接着剤組成物を調整した。得られた水性接着剤組成物について、以下の測定を行い、結果を表１に示した。
〔初期接着強度〕
帆布（２５×１５０ｍｍ）２枚各々に、３００ｇ（固形分）／ｍ２の接着剤組成物を刷毛で塗布し、８０℃雰囲気下９分間乾燥し、室温で１分間放置後に塗布面を張り合わせハンドローラーで圧締した。圧締１０分間後、引張り試験機を用い、引張り速度２００ｍｍ／ｍｉｎで１８０°剥離強度を測定した。
〔常態接着強度〕
初期接着強度試験と同一の条件で帆布２枚を張り合わせ、圧締７日後、引張り試験機を用い、引張り速度２００ｍｍ／ｍｉｎで１８０°剥離強度を測定した。
〔接着耐水性〕
初期接着強度試験と同一の条件で帆布２枚を張り合わせ、圧締７日後、水中に２日間浸漬し、引張り試験機を用い、引張り速度２００ｍｍ／ｍｉｎで１８０°剥離強度を測定した。
【００５０】
（実施例２）
実施例１のポリクロロプレンラテックス組成物の調整において、重合させる単量体をクロロプレン単量体９７部、メタクリル酸３部に変更して実施例１と同様にサンプルを作成したものである。実施例１と同様に評価を行い、結果を表１に示した。
【００５１】
（実施例３）
実施例１のポリクロロプレンラテックス組成物の調整において、重合させる単量体をクロロプレン単量体９７部、メタクリル酸３部に変更するとともに、貯蔵安定剤（１）０．３部を添加して実施例１と同様にサンプルを作成したものである。実施例１と同様に評価を行い、結果を表１に示した。
【００５２】
（実施例４）
実施例１のポリクロロプレンラテックス組成物の調整において、重合させる単量体をクロロプレン単量体９７部、メタクリル酸３部に変更するとともに、貯蔵安定剤（２）０．３部を添加して実施例１と同様にサンプルを作成したものである。実施例１と同様に評価を行い、結果を表１に示した。
【００５３】
（実施例５）
実施例１のポリクロロプレンラテックス組成物の調整において、重合させる単量体をクロロプレン単量体９７部、メタクリル酸３部に変更するとともに、ノニオン乳化剤（２）１．０質量部と、貯蔵安定剤（１）０．３部を添加して実施例１と同様にサンプルを作成したものである。実施例１と同様に評価を行い、結果を表１に示した。
【００５４】
（実施例６）
実施例１のポリクロロプレンラテックス組成物の調整において、重合させる単量体をクロロプレン単量体９７部、メタクリル酸３部に変更するとともに、ｎ−ドデシルメルカプタンの量を０．２質量部に変更し、貯蔵安定剤（１）０．３部を添加して重合温度１０℃で実施例１と同様にサンプルを作成したものである。実施例１と同様に評価を行い、結果を表１に示した。
【００５５】
（比較例１）
実施例１のポリクロロプレンラテックス組成物の調整において、重合させる単量体をクロロプレン単量体９７部、メタクリル酸３部に変更するとともに、ｎ−ドデシルメルカプタンの量を０．３質量部にし、貯蔵安定剤（１）０．３部を添加して重合温度５０℃で実施例１と同様にサンプルを作成したものである。実施例１と同様に評価を行い、結果を表１に示した。
【００５６】
（比較例２）
実施例１のポリクロロプレンラテックス組成物の調整において、重合させる単量体をクロロプレン単量体９７部、メタクリル酸３部に変更するとともに、ｎ−ドデシルメルカプタンの量を０．３質量部にし、ノニオン乳化剤（１）の配合量を２０．０部に変更し、貯蔵安定剤（１）０．３部を添加して実施例１と同様にサンプルを作成したものである。実施例１と同様に評価を行い、結果を表１に示した。
【００５７】
（比較例３）
実施例１のポリクロロプレンラテックス組成物の調整において、重合させる単量体をクロロプレン単量体９７部、メタクリル酸３部に変更するとともに、ノニオン乳化剤（１）をポリビニルアルコール５．０部に変更して実施例１と同様にサンプルを作成したものである。実施例１と同様に評価を行い、結果を表１に示した。
【００５８】
【表１】
2006160804.tif 000009
【００５９】
表１中、ノニオン乳化剤（１）は日本乳化剤株式会社製Ｎｅｗｃｏｌ７１４（ポリオキシアルキレンジスチリルフェニルエーテル乳化剤ＨＬＢ＝１５．０）、ノニオン乳化剤（２）は第一工業製薬株式会社製ノイゲンＥＡ−１９７（ポリオキシアルキレンジスチリルフェニルエーテル乳化剤ＨＬＢ＝１７．５）である。貯蔵安定剤（１）は花王株式会社製デモールＮＬ（βナフタレンスルホン酸ホルマリン縮合物のナトリウム塩）、貯蔵安定剤（２）は第一工業製薬株式会社製ラベリンＦＤ−４０（βナフタレンスルホン酸ホルマリン縮合物のナトリウム塩）である。ポリビニルアルコールは株式会社クラレ製ＰＶＡ−２０３であり、粘着付与樹脂は荒川化学工業株式会社製タマノールＥ−１００（テルペンフェノール樹脂エマルジョン、固形分５０％）、金属酸化物は大崎工業株式会社製ＡＺ−ＳＷ（酸化亜鉛エマルジョン、固形分５０％）である。